(57)【要約】【課題】  ステンレス鋼の取鍋精錬において、酸素吹精時の吹精パイプの溶損を防止する冷却用のＮ2ガスに変えてエアを使用し、全ガス量は増やすことなく、酸素量のみを増やすことで排気系ダクトをスプラッシュにより閉塞を無くし、二次燃焼を促進させて脱炭処理時間を短縮し、かつ、吹精パイプの溶損を防止するＲＨ脱ガス槽による脱炭法を提供する。【解決手段】  ステンレス鋼の溶製時の酸素吹精パイプの冷却用ガスのＮ2では、ＣＯ＋Ｏ→ＣＯ2のように二次燃焼させることができないので、冷却用ガスをエアに変えることで、エア中の酸素により二次燃焼を促進させる。この方法は、酸素吹精パイプ８からの酸素吹精時に、ＣＯ2濃度が１０〜２０％になるように酸素吹精パイプを冷却するエアの流量を１０〜１００Ｎｍ3／ｈｒに調整しながら増量することからなるＲＨ脱ガス槽におけるステンレス溶鋼の脱炭方法である。【選択図】      図１
2009057613.tif 000002
【特許請求の範囲】
【請求項１】
ステンレス鋼の二次精錬プロセスにおける取鍋内の溶鋼をＲＨ脱ガスにより脱炭する方法において、ＲＨ脱ガス槽による脱炭時に二次精錬装置のＲＨ脱ガス槽内への酸素吹精用パイプの冷却用ガスをＮ2からエアに変更し、かつ、排ガスのＣＯ2濃度を調整することで、ＲＨ槽内に吹き込む全ガス量を変更することなく酸素量のみを増量して脱炭することを特徴とするステンレス鋼のＲＨ脱ガス槽における脱炭方法。
【請求項２】
排ガス計を監視しながらＣＯ2濃度が１０〜２０％になるように酸素吹精パイプを冷却するエアの流量を１０〜１００Ｎｍ3／ｈｒに調整することで酸素量のみを増量して脱炭することを特徴とする請求項１に記載のステンレス鋼のＲＨ脱ガス槽における脱炭方法。
【発明の詳細な説明】
【技術分野】
【０００１】
本願発明はステンレス鋼の二次精錬装置であるＲＨ脱ガス槽における脱炭方法に関する。
【背景技術】
【０００２】
ステンレス鋼の二次精錬において、ＲＨ脱ガス槽にて脱炭する際に、ＲＨ脱ガス槽内に酸素を吹き込む。ところで、酸素を吹き込む際の酸素吹精パイプの溶損を防ぐため、冷却ガスが必要である。このため、通常は酸素吹精パイプの冷却用ガスとしてＮ2ガスを使用している。しかし、Ｎ2ガスを使用しているため、脱炭処理中の二次燃焼は期待することはできず、このため溶鋼の温度上昇が遅く、脱炭処理に時間を要していた。
【０００３】
ＲＨ脱ガス槽における脱炭方法として、本出願人はＲＨ脱ガス設備において、吹精酸素流量を増大した場合に伴うスプラッシュの増大を抑制し、ＲＨ排気系ダクトの閉塞を防止する方法を開発している（例えば、特許文献１参照。）。これは、取鍋をＲＨ脱ガス槽の下に位置させ、ＲＨ脱ガス槽の２個の浸漬管を取鍋内のスラグの下の溶鋼内に浸漬させて、取鍋内と下部槽内で２個の浸漬管から形成される還流方向に溶鋼を循環しながらＲＨ脱ガス槽の中間槽における酸素吹精パイプを備えた左右の２箇所の酸素吹精口より、左右合わせて目的の吹精量の酸素吹精を行い、１本当たりの吹精圧力を減少させ、このことにより吹精酸素流量を増大した場合に伴うスプラッシュの増大を抑制し、ＲＨ排気系ダクトの閉塞を防止する方法である。
【０００４】
さらに、ステンレス鋼の取鍋精錬において酸素吹精パイプの冷却ガスに高価なＮ2ガスである吹精ガスを用いることなく、ＲＨ脱ガス槽内の二次燃焼を促進し、脱炭時間を短縮させ、冷却ガスのコストダウンを図る方法を開示している（例えば、特許文献２参照。）。これは、電気炉又は転炉で溶製した溶鋼をＲＨ脱ガス槽で酸素吹精により脱炭するステンレス鋼の溶製方法において、ＲＨ脱ガス槽に酸素を吹き込む酸素吹精パイプの冷却ガスにエアを使用し、このエアの流量を１０〜１００Ｎｍ3／ｈｒとすることからなるＲＨ脱ガス槽による脱炭法である。
【０００５】
【特許文献１】特開２００２−２９４３２９号公報
【特許文献２】特開２００６−２８３１４４号公報
【発明の開示】
【発明が解決しようとする課題】
【０００６】
発明が解決しようとする課題は、ステンレス鋼の溶製において、酸素吹精時の吹精パイプの溶損を防止するために使用する従来の冷却用のＮ2ガスに変えてエアを使用するが、全ガス量は増やすことなく、酸素量のみを適量に増やすことでスプラッシュによる排気系ダクトの閉塞を無くして、二次燃焼を促進させて脱炭処理時間を短縮し、かつ、吹精パイプの溶損を防止するＲＨ脱ガス槽による脱炭法を提供することである。
【課題を解決するための手段】
【０００７】
酸素吹精時に単に酸素吹精量を増量すると脱炭は促進するが、流量が多すぎるために溶鋼のスプラッシュが増大して排気系ダクトを閉塞させる恐れがある。そこで冷却用ガスをＮ2からエアに変更し、ＣＯ2濃度が１０〜２０％になるようにエア流量をバルブにて調整することで、ＲＨ槽内に吹き込む全ガス量を変えずに酸素量のみを増量することで、スプラッシュによる排気系ダクトの閉塞を無くしてＲＨ脱ガス槽におけるステンレス溶鋼の脱炭を促進する。
【０００８】
すなわち、上記の課題を解決するための本発明の手段は、ステンレス鋼の溶製時の脱炭工程における、酸素吹精パイプの冷却用ガスを従来のＮ2からエアに変更することで、ＲＨ槽内に吹き込む全ガス量を変えることなく酸素量のみを増量することからなるＲＨ脱ガス槽におけるステンレス溶鋼の脱炭方法である。すなわち、冷却用ガスのＮ2では、ＣＯ＋Ｏ→ＣＯ2のように二次燃焼させることができない。そこで、本発明の手段では、冷却用ガスをエアに変えることで、エア中の酸素により二次燃焼を促進させるのである。
【０００９】
上記の方法において、全ガス量を変えずに酸素量のみを増量する方法は、酸素吹精パイプから酸素を吹き込む酸素吹精時に、排ガス計を監視しながらＣＯ2濃度が１０〜２０％になるように酸素吹精パイプを冷却するエアの流量を１０〜１００Ｎｍ3／ｈｒにバルブで調整しながら増量することからなるＲＨ脱ガス槽におけるステンレス溶鋼の脱炭方法である。
【発明の効果】
【００１０】
本発明の手段とすることで、ステンレス鋼の取鍋精錬に続くＲＨ脱ガス槽における脱炭方法において、ＲＨ脱ガス槽に吹き込む吹精パイプの溶損あるいは曲がりを無くし、かつ、スプラッシュによる排気系ダクトの閉塞を無くし、二次燃焼促進による脱炭時間の短縮を図り、かつ、二次燃焼促進による電力原単位の低減を図ることができるなど、本発明は優れた効果を奏する。
【発明を実施するための最良の形態】
【００１１】
本発明を実施するための形態について、図面を参照して説明する。本発明では、ステンレス鋼の取鍋精錬後のＲＨ脱ガス処理において、冷却用ガスとして従来のＮ2に変えてエアを使用するが、その使用するエアの量は、１０Ｎｍ3／ｈｒの流量があれば、酸素吹精パイプの冷却効果は確保できる。しかし、１００Ｎｍ3／ｈｒを超えるエアでは、これ以上の酸素吹精パイプの冷却効果が得られないだけでなく、ＲＨ脱ガス槽内の真空度低下により脱炭が阻害される。なお、脱炭用の酸素ガスは溶鋼の脱炭に寄与するので、一部は二次燃焼するものの、二次燃焼の促進までには到らない。しかし、本発明の方法では、冷却用ガスとしてのエアの量を、所定の流量を満足するものとし、かつ、ＣＯ2濃度が１０〜２０％になるように排ガス計を監視しながらバルブでエア流量を調整することで、二次燃焼の促進が期待できる。以下の実施の形態で説明する。
【００１２】
図１は、本発明を実施するための装置の概略を示す。溶鋼１を取鍋２で取鍋精錬した後、次いでＲＨ脱ガス槽をその上に設置し、取鍋２内の溶鋼１を脱ガス処理して脱炭する。この方法では、取鍋２の上に載置したＲＨ脱ガス槽の下部槽６に取鍋２内の溶鋼１を上昇管３で上昇流として吸い上げ、下部槽６内を還流５させる。この場合、上方の中間槽７の左右に設置の冷却用ガスパイプ９により周囲を冷却した酸素吹精用パイプ８から酸素を下部槽６の溶鋼中に吹き込んで酸素吹精して二次燃焼させる。下部槽６における還流５は下降流として下降管４から取鍋２の溶鋼１に還流され脱炭される。
【００１３】
上記したように、従来の冷却用ガスのＮ2では二次燃焼させることができないが、本発明の手段では、冷却用ガスをエアとしているので、エア中の酸素により吹精用酸素量を増加しなくとも、二次燃焼が促進されてＲＨ脱ガス槽内の温度を上昇できて脱炭時間の短縮が図れる。したがって、従来の酸素吹精量を上げることによりスプラッシュが増大して排気ダクトが閉塞されるようなことは、本発明の方法では生じない。
【００１４】
【表１】
2009057613.tif 000003
【００１５】
表１に、ＲＨ脱ガス槽の冷却用ガスとして、本発明のエアを用いた場合と、従来のＮ2を対比して示す。表１において、冷却用ガス流量は１０〜１００Ｎｍ3／ｈｒと１５０Ｎｍ3／ｈｒで評価し、このとき発生したＣＯ2濃度を（％）で示し、冷却効果は酸素吹精用パイプの溶損や曲がりの無いものを〇で示しているがいずれも〇である。脱炭時間はｍｉｎで示し、排気ダクトの詰まりは酸素吹精によるスプラッシュの増大による排気ダクトの詰まりを示しており、〇は詰まりが生じたもので、×は詰まりの生じなかったものを示す。
【００１６】
表１の結果、本発明の冷却用ガスとしてエアを用いた場合は、発生したＣＯ2濃度から見て二次燃焼が促進されており、さらに排気ダクトの詰まりから見て冷却用ガス流量の１０〜１００Ｎｍ3／ｈｒであるものが冷却効果もあって、かつ、脱炭時間も短縮できていることが判明した。一方、冷却用ガスとしてエアを用いても、冷却用ガス流量が１５０Ｎｍ3／ｈｒの場合は、排気系ダクトに詰まりが生じた。
【図面の簡単な説明】
【００１７】
【図１】本発明を実施するためのＲＨ脱ガス槽による取鍋の脱ガス処理の概略を示す図である。
【符号の説明】
【００１８】
１  溶鋼
２  取鍋
３  上昇管
４  下降管
５  還流
６  下部槽
７  中間槽
８  酸素吹精用パイプ
９  冷却用ガスパイプ
【図１】
2009057613.tif 000004